(57)【特許請求の範囲】
【請求項１】
３００℃〜４５０℃で使用された耐熱鋼を検査対象とし、
前記耐熱鋼に生成した微細析出物であるＭ２Ｘ型炭窒化物を検出し、
該検出した微細析出物の面積率を算出し、
該算出した微細析出物の面積率の値を、予め作成された脆化指標と耐熱鋼に生成した微細析出物の面積率との相関を表すマスターカーブと照合して、前記算出した微細析出物の面積率に対する脆化指標を取得する耐熱鋼の脆化評価方法。
【請求項２】
前記Ｍ２Ｘ型炭窒化物の大きさが４０ｎｍ未満である請求項１に記載の耐熱鋼の脆化評価方法。
【請求項３】
前記脆化指標が、延性脆性遷移温度である請求項１または請求項２に記載の耐熱鋼の脆化評価方法。
【請求項４】
前記検査対象の耐熱鋼の硬さ変化量を計測し、
該計測した硬さ変化量を、予め作成された脆化指標と耐熱鋼の硬さ変化量との相関を表すマスターカーブと照合して、前記計測した硬さ変化量に対する脆化指標を読み取り、
該読み取った脆化指標を、前記微細析出物の面積率に対する脆化指標と合算して平均値を取得する請求項１乃至請求項３のいずれかに記載の耐熱鋼の脆化評価方法。
【発明の詳細な説明】
【技術分野】
【０００１】
本発明は、耐熱鋼の脆化を評価する方法に関するものである。
【背景技術】
【０００２】
ガスタービンは高温環境で使用されるため、ローターなどの部材には、高Ｃｒ鋼のような耐熱鋼が用いられている。タービンを高温で長時間運転することにより、耐熱鋼ではクリープ、疲労、軟化、酸化や脆化などが生じる。そのため、定期的に点検や検査を行い、それら損傷が進んだ耐熱鋼を修理・交換するメンテナンスが必要となる。
【０００３】
耐熱鋼の脆化のメカニズムの１つとして、焼き戻し脆化がある。焼き戻し脆化とは、Ｐ、Ｓｎ、Ａｓ、Ｓｂなどの脆化元素が結晶粒界に偏析し、粒界破壊しやすくなることによって生じる脆化である。この焼き戻し脆化は、従来、電気化学的方法（特許文献１及び特許文献２参照）、磁気的方法、超音波を利用した方法、アコースティック・エミッション法（ＡＥ計測法）、内部摩擦法などにより評価されている。また、腐食割れ等の経年的な変化を評価す方法の１つとして、硬さを測定する方法が用いられている（特許文献３参照）。
【先行技術文献】
【特許文献】
【０００４】
【特許文献１】特開２００８−６４６０６号公報（請求項３）
【特許文献２】特開２００５−３００２２６号公報（請求項１）
【特許文献３】特開２００５−２４９６８１号公報（請求項４）
【発明の概要】
【発明が解決しようとする課題】
【０００５】
耐熱鋼は、高温環境下で使用すると、析出物が生成され、析出硬化する可能性があることが知られている。そのため、通常、使用前に耐熱鋼を熱処理して、予想される析出物を使用前に析出させて、組織を安定化させるという手法がとられている。しかし、使用中に析出が起きる場合、生成された析出物の量などから、耐熱鋼の寿命などを予測することができる。
【０００６】
しかしながら、析出硬化のメカニズムは、耐熱鋼の組成によって析出物の種類が異なるため、析出硬化の挙動（析出温度等）は耐熱鋼によって異なる。そのため、長時間使用した後に予期せぬ新たな析出物が生成されることもあるが、使用前に、このような使用途中で生成された析出物が耐熱鋼に及ぼす影響まで予測することは困難である。
【０００７】
本発明は、上記問題に鑑みなされたものであり、使用途中に析出物が生成された耐熱鋼の状態を評価する方法を提供することを目的とする。
【課題を解決するための手段】
【０００８】
上記問題を解決するために、本発明は、検査対象の耐熱鋼に生成した微細析出物を検出し、該検出した微細析出物の面積率を算出し、該算出した微細析出物の面積率の値を、予め作成された脆化指標と耐熱鋼に生成した微細析出物の面積率との相関を表すマスターカーブと照合して、前記算出した微細析出物の面積率に対する脆化指標を取得する耐熱鋼の脆化評価方法を提供する。
【０００９】
本発明者らは、耐熱鋼を用いたガスタービンのローターにおいて、３００℃〜４５０℃の高温環境で長時間使用した後に、新たな微細析出物が生じることを発見し、且つ、この微細析出物の析出量が耐熱鋼の硬化をともなう脆化と相関していることを見出した。従って、検査対象の耐熱鋼に生成した微細析出物の面積率を算出し、予め作成されたマスターカーブと照合することで、耐熱鋼の脆化度合いを評価することができる。
【００１０】
上記の微細析出物は、Ｍ２Ｘ型炭窒化物である。上記の微細析出物の大きさは、１００ｎｍより小さく，更に４０ｎｍ未満であることが好ましい。
Ｍ２Ｘ型炭窒化物の析出量は、耐熱鋼の硬化をともう脆化と相関する。
耐熱鋼には、使用前に熱処理した際に、大きさが数百μｍ程度の別の析出物が生成される。Ｍ２Ｘ型炭窒化物の大きさが４０ｎｍ未満であれば、別の析出物と区別しやすいため、Ｍ２Ｘ型炭窒化物のみを検出することが容易となる。
【００１１】
上記の脆化指標は、延性脆性遷移温度とすることができる。脆化指標は、検査対象の使用前の延性脆性遷移温度と、検査対象の評価時の延性脆性遷移温度との差とすることが好ましい。
延性脆性遷移温度は、簡便な脆化評価手法であるシャルピー衝撃試験により得られるため、短時間で耐熱鋼の脆性の度合いを評価することが可能となる。
【００１２】
上記発明において、前記検査対象の耐熱鋼の硬さ変化量を計測し、該計測した硬さ変化量を、予め作成された脆化指標と耐熱鋼の硬さ変化量との相関を表すマスターカーブと照合して、前記計測した硬さ変化量に対する脆化指標を読み取り、該読み取った脆化指標を、前記微細析出物の面積率に対する脆化指標と合算して平均値を取得することが好ましい。
上記の微細析出物は、耐熱鋼の硬化をともなう脆化と相関しているため、耐熱鋼の硬さと合わせて評価することで、評価精度を向上させることができる。
【発明の効果】
【００１３】
本発明によれば、硬化をともなって耐熱鋼を脆化させる析出物が使用途中に生成された耐熱鋼の脆化を非破壊で評価することができる。
【図面の簡単な説明】
【００１４】
【図１】使用前及び使用途中に耐熱鋼に生成された析出物の電子顕微鏡写真の一例である。
【図２】脆化指標と微細析出物の面積率とを相関させたマスターカーブの一例を示すグラフである。
【図３】脆化指標と硬さ変化量とを相関させたマスターカーブの一例を示すグラフである。
【発明を実施するための形態】
【００１５】
３００℃〜４５０℃の高温環境で長時間使用した後に微細析出物が生成される耐熱鋼としては、高Ｃｒ鋼、例えば、１０Ｃｒ−６Ｃｏ鋼が挙げられる。このような高Ｃｒ鋼は、多くの元素を含有しているために、長時間使用すると、微細析出物が析出する場合がある。
【００１６】
図１に、使用途中に耐熱鋼に生成された微細析出物の電子顕微鏡写真を示す。図１（ａ）は使用前に熱処理を施した耐熱鋼である。図１（ｂ）は３００℃〜４５０℃の高温環境下で、１５万時間程度使用した後の耐熱鋼である。図１（ｃ）及び図１（ｄ）は、図１（ａ）及び図１（ｂ）の一部を拡大した写真である。図１（ａ）では、粗大な析出物１が観察された。一方、図１（ｂ）では、粗大な析出物１とともに、新たに別の微細な析出物２が観察された。
図１（ａ）及び図１（ｂ）の耐熱鋼の硬さを測定したところ、１５万時間程度使用した後の耐熱鋼の硬さは、使用前よりも５０ＨＶ程度増加していた。
【００１７】
微細析出物は、一般式Ｍ２Ｘ（Ｍ：Ｃｒ、Ｆｅ、Ｍｏ等、Ｘ：Ｃ、Ｎ）で表される炭窒化物であることを確認した。この微細析出物は、大きさが４０ｎｍ未満であって、主に３００℃〜４５０℃で長時間使用された耐熱鋼に生成される。
【００１８】
〔第１実施形態〕
以下、本発明の第１実施形態について説明する。
本実施形態に係る耐熱鋼の脆化評価方法は、マスターカーブ作成工程と、検査工程と、評価工程とを備えている。
【００１９】
マスターカーブ作成工程では、脆化指標と微細析出物の面積率とを相関させてマスターカーブを作成する。
具体的には、まず、耐熱鋼を３００〜４５０℃で最大１５万時間まで使用された様々な脆化度合いの試験片を準備する。次に、準備した試験片の脆化指標および微細析出物の面積率を算出する。
【００２０】
脆化は、例えば、シャルピー衝撃試験によって測定することができる。本実施形態では、シャルピー衝撃試験で得られた延性脆性破面率が５０％になる温度の使用前からの変化量（以下「ΔＦＡＴＴ」と称する）を脆化指標とする。
【００２１】
検査対象となる耐熱鋼表面の微細析出物の面積率は、例えば、ＴＥＭレプリカ法によって測定することができる。レプリカ法を用いる場合、エッチングの状態が気温などの周辺環境に影響されるため、検査対象物から直接レプリカを採取すると、レプリカに採取される微細析出物量が変化し、定量精度が低下してしまう。そのため、検査対象となる耐熱鋼表面から微小のサンプルを削り取るなどして採取し、そのサンプルを用いてレプリカを採取することが好ましい。
【００２２】
採取したサンプルは、エッチング液にてエッチングし、アセチルセルロース等のレプリカフィルムに転写してレプリカを採取する。エッチング条件（時間、温度等）は、適宜選定する。エッチング時間は、長すぎると微細析出物が定着し難くなるが、短すぎるとエッチング不足により微細析出物が現出しない。また、エッチング温度が低いと、エッチング時間が同じであっても、よりエッチング時間を長くしないと微細析出物が現出しない。このように、エッチング条件は、得られる微細析出物量に影響する。従って、エッチングによる計測のばらつきを小さくするために、エッチング標準サンプルを用いて、電子顕微鏡等でエッチング状態を確認することが好ましい。そうすることにより、ΔＦＡＴＴの推定精度を向上させることができる。
【００２３】
例えば、本発明者らは、エッチング液やエッチング時間は所定の条件とし、エッチング時間を９０秒、１２０秒、１５０秒、１８０秒、２４０秒と変化させて試験片を作製した。エッチング時間を１８０秒とした試験片において、微細析出物の定着が最適となることを電子顕微鏡にて確認した。この場合、所定の観察倍率で、この１８０秒の試験片の析出物の電子顕微鏡写真を撮影し、エッチングの標準条件とすることができる。
【００２４】
上記のように採取したレプリカを透過型電子顕微鏡にて観察し、所定の観察倍率における一定視野に対する微細析出物の面積の割合を面積率として算出する。
【００２５】
次に、上記で得られた脆化指標および微細析出物の面積率を用いて、マスターカーブを作成する。作成したマスターカーブは、相関係数が０．７以上のものを採用とする。図２に、脆化指標と微細析出物の面積率とを相関させたマスターカーブの一例を示す。同図において、横軸を微細析出物の面積率、縦軸を脆化指標（ΔＦＡＴＴ）とする。
【００２６】
検査工程では、マスターカーブ作成工程と同様に、検査対象の耐熱鋼の調査位置から微小のサンプルを採取して、そのサンプルからレプリカを採取する。そうすることで、微細析出物の定量精度が向上するだけでなく、再試も可能となる。
採取したレプリカを透過型電子顕微鏡にて所定倍率で観察し、微細析出物の面積率を算出する。
【００２７】
評価工程では、検査工程で得られた微細析出物の面積率の値と、マスターカーブとを照合し、その面積率に対するΔＦＡＴＴの値を読み取る。このΔＦＡＴＴの値を、検査対象の耐熱鋼の脆化度合いとし、耐熱鋼の脆化を評価する。
例えば、微細析出物の面積率が５０％であった場合、この値を図２のマスターカーブに挿入すると、ΔＦＡＴＴは１１２℃であることが読み取れる。
【００２８】
〔第２実施形態〕
本実施形態では、脆化指標と微細析出物の面積率とを相関させたマスターカーブの他に、脆化指標と耐熱鋼の硬さ変化量とを相関させた別のマスターカーブを作成して耐熱鋼の脆化を評価する。
【００２９】
マスターカーブ作成工程では、脆化指標と微細析出物の面積率とを相関させたマスターカーブ（以下「第１マスターカーブ」と称する。）と、脆化指標と耐熱鋼の硬さ変化量とを相関させた別のマスターカーブ（以下「第２マスターカーブ」と称する。）と、を作成する。
試験片は、第１実施形態と同様に準備する。試験片の脆化指標と、微細析出物の面積率と硬さ変化量とをそれぞれ測定する。第１マスターカーブの作成方法は、第１実施形態と同様とする。
硬さは、例えば、市販のポータブルビッカース硬度計を使用して非破壊硬さを測定する。上記で得られた試験片の脆化指標の値と硬さ変化量の値を用いて、マスターカーブを作成する。
【００３０】
図３に、脆化指標と耐熱鋼の硬さ変化量とを相関させた第２マスターカーブの一例を示す。同図において、横軸を硬さ変化量、縦軸を脆化指標（ΔＦＡＴＴ）とする。
【００３１】
検査工程では、まず、検査対象の耐熱鋼の調査位置の硬さ変化量をマスターカーブ作成工程と同様の方法にて測定する。次に、同位置からマスターカーブ作成工程と同様の方法にて微小のサンプルを採取して、そのサンプルからレプリカを採取する。
採取したレプリカを透過型電子顕微鏡にて所定倍率で観察し、微細析出物の面積率を算出する。
【００３２】
評価工程では、検査工程で得られた微細析出物の面積率の値及び耐熱鋼の硬さ変化量を、それぞれ第１マスターカーブ及び第２マスターカーブと照合し、その面積率及び硬さ変化量に対するΔＦＡＴＴの値を読み取る。第１マスターカーブと第２マスターカーブから読み取った値を平均化し、得られたΔＦＡＴＴの値を、検査対象の耐熱鋼の脆化度合いとして、耐熱鋼の脆化を評価する。
例えば、微細析出物の面積率が５０％、硬さ変化量が３０ＨＶであった場合、これらの値を第１マスターカーブ及び第２マスターカーブ（図２及び図３）に挿入すると、それぞれのΔＦＡＴＴは１１２℃、１２９℃であることが読み取れる。上記結果から、この耐熱鋼のΔＦＡＴＴは１２１℃となる。
【００３３】
硬さは、ビッカース硬度計などの携帯式測定器を用いることで、現場で実機の硬さを測定できる利点を有する。しかしながら、硬度の測定値のばらつきがあるため、ΔＦＡＴＴの推定精度が低くなる可能性がある。また、実機の脆化を評価するには、実機の運転を停止させなくてはならない上、再度同じ場所を測定することは困難である。本実施形態では、第１マスターカーブと第２マスターカーブの２つのマスターカーブを用いることで、ＦＡＴＴの推定精度を向上させることができる。なお、第２マスターカーブから得られたΔＦＡＴＴの値が第１マスターカーブから得られたΔＦＡＴＴの値とかけ離れている場合、第１マスターカーブから読み取ったΔＦＡＴＴの値のみを用いて脆化を評価することもできる。
【００３４】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００３５】
１  粗大析出物
２  微細析出物
【図１】
0005622406.tif 000002
【図２】
0005622406.tif 000003
【図３】
0005622406.tif 000004